(57)【要約】【課題】  ペットに着せることにより冬場の環境温度が低い時には太陽光の照射により加温することができ、しかも、加温した状態を視認することができるため、寒さが厳しい時でもペットが体調不良や病気になることを防止することができる可逆熱変色性ペット用衣類、可逆熱変色性ペット用衣類セットを提供する。【解決手段】  光エネルギーを吸収し、熱エネルギーに変換する光吸収熱変換機能を有する粒子を含む繊維からなる布帛２により形成され、温度変化により可逆的に変色する可逆熱変色性材料を含む温度インジケーター３を設けた可逆熱変色性ペット用衣類１、前記可逆熱変色性ペット用衣類と、光エネルギーを吸収し、熱エネルギーに変換する光吸収熱変換機能を有する粒子を含む繊維を備えた人間用衣類とからなる可逆熱変色性ペット用衣類セット。【選択図】  図４
0003213888.tif 000002
【実用新案登録請求の範囲】
【請求項１】
光エネルギーを吸収し、熱エネルギーに変換する光吸収熱変換機能を有する粒子を含む繊維を備えたペット用衣類であって、温度変化により可逆的に変色する可逆熱変色性材料を含む温度インジケーターを設けたことを特徴とする可逆熱変色性ペット用衣類。
【請求項２】
前記繊維からなる布帛により形成されたペット用衣類を用いる請求項１記載の可逆熱変色性ペット用衣類。
【請求項３】
前記光吸収熱変換機能を有する粒子が遷移金属の炭化物粒子、珪化物粒子、カーボン粒子、セラミック粒子から選ばれる粒子である請求項１又は２記載の可逆熱変色性ペット用衣類。
【請求項４】
光により可逆的に変色するフォトクロミック材料を含む光インジケーターを設けてなる請求項１乃至３のいずれか一項に記載の可逆熱変色性ペット用衣類。
【請求項５】
請求項１乃至４のいずれか一項に記載の可逆熱変色性ペット用衣類と、光エネルギーを吸収し、熱エネルギーに変換する光吸収熱変換機能を有する粒子を含む繊維を備えた人間用衣類とからなる可逆熱変色性ペット用衣類セット。
【考案の詳細な説明】
【技術分野】
【０００１】
本考案は可逆熱変色性ペット用衣類、可逆熱変色性ペット用衣類セットに関する。更に詳細には、屋外での寒さを和らげるための可逆熱変色性ペット用衣類、可逆熱変色性ペット用衣類セットに関する。
【背景技術】
【０００２】
従来、犬等のペットにとって散歩は必要不可欠であるが、寒い時に屋外で散歩をさせると寒さによる体調不良や病気になることが懸念され、それを防止するためにペット用衣類が提案されている。
前記ペット用衣類は、ペットに着せることにより寒さを和らげることができるものの、その効果を把握することはできない。そこで、感温変色性繊維からなる布を用いてペット用靴を作製し、散歩の時に履かせて寒いか、汗をかいているか等の健康状態を把握することが開示されている（例えば、特許文献１参照）。
前記靴は、感温変色性繊維の色により靴の温度を確認することができるとしても、加温することはできないため、冬場の環境温度が低い時はペットが体調不良や病気になることを十分に防止できるものではない。
【先行技術文献】
【特許文献】
【０００３】
【特許文献１】特開２００４−１６９２５２号公報
【考案の概要】
【考案が解決しようとする課題】
【０００４】
本考案は、ペットに着せることにより寒さを和らげることができるのみならず、寒さが厳しい時には太陽光の照射により加温することができ、しかも、加温した状態を色変化により視認可能な可逆熱変色性ペット用衣類、可逆熱変色性ペット用衣類セットを提供しようとするものである。
【課題を解決するための手段】
【０００５】
本考案は、光エネルギーを吸収し、熱エネルギーに変換する光吸収熱変換機能を有する粒子を含む繊維を備えたペット用衣類であって、温度変化により可逆的に変色する可逆熱変色性材料を含む温度インジケーターを設けたことを特徴とする可逆熱変色性ペット用衣類を要件とする。
更には、前記繊維からなる布帛により形成されたペット用衣類を用いること、前記光吸収熱変換機能を有する粒子が遷移金属の炭化物粒子、珪化物粒子、カーボン粒子、セラミック粒子から選ばれる粒子であること、光により可逆的に変色するフォトクロミック材料を含む光インジケーターを設けてなること等を要件とする。
更には、前記可逆熱変色性ペット用衣類と、光エネルギーを吸収し、熱エネルギーに変換する光吸収熱変換機能を有する粒子を含む繊維を備えた人間用衣類とからなる可逆熱変色性ペット用衣類セットを要件とする。
【考案の効果】
【０００６】
本考案は、ペットに着せることにより冬場の環境温度が低い時には太陽光の照射により加温することができ、しかも、加温した状態を視認することができ、寒さが厳しい時でもペットが体調不良や病気になることを防止することができる可逆熱変色性ペット用衣類、可逆熱変色性ペット用衣類セットを提供できる。
【図面の簡単な説明】
【０００７】
【図１】加熱消色型の可逆熱変色性組成物を内包したマイクロカプセル顔料の変色挙動を示す説明図である。
【図２】色彩記憶性を有する加熱消色型の可逆熱変色性組成物を内包したマイクロカプセル顔料の変色挙動を示す説明図である。
【図３】加熱発色型の可逆熱変色性組成物を内包したマイクロカプセル顔料の変色挙動を示す説明図である。
【図４】本考案の可逆熱変色性ペット用衣類の一実施例の正面図である。
【考案を実施するための形態】
【０００８】
前記ペット用衣類は、光エネルギーを吸収し、熱エネルギーに変換する光吸収熱変換機能を有する粒子を含む繊維を衣類の一部に用いたり、熱可塑性樹脂と、光エネルギーを吸収し、熱エネルギーに変換する光吸収熱変換機能を有する粒子からなる合成繊維により形成された布帛を衣類の一部又は全部に用いる。
前記熱可塑性樹脂としては、ナイロン６やナイロン６６等のポリアミド系樹脂、ポリエチレンテレフタレート等のポリエステル系樹脂、ポリエチレン、ポリプロピレン等のポリオレフィン系樹脂が挙げられ、ポリエチレンテレフタレートが強度、染色性、堅牢性に優れるため好適である。
前記熱可塑性樹脂は単独で用いても、２種以上を併用してもよい。
【０００９】
前記光吸収熱変換機能を有する粒子は、可視光線や近赤外線乃至遠赤外線の光エネルギーを吸収し、吸収したエネルギーを熱エネルギーに転換する太陽光吸収発熱剤であって、太陽光が照射されることにより発熱する特性を有する。
前記粒子としては、遷移金属の炭化物粒子、珪化物粒子、カーボン粒子、白色系セラミック粒子、色素系赤外線吸収剤（ポリメチレン色素系、ピリリウム系色素、フタロシアニン系色素、ジチオール金属錯塩色素、ナフトキノン系色素）等が挙げられ、光エネルギーを吸収し、熱エネルギーに変換する化学的な耐久性が高い無機化合物が好適である。
前記遷移金属の炭化物粒子としては、炭化ジルコニウム、炭化チタン、炭化ハフニウム、炭化鉄、炭化銅から形成される粒子が挙げられる。
珪化物粒子としては、珪化ジルコニウム、珪化チタン、チタンブラック、珪化ハフニウムから形成される粒子が挙げられる。
白色系セラミック粒子しては、酸化アンチモンがドーピングされた酸化第二錫の粒子、酸化第二錫を他の無機物質でコーティングした粒子が挙げられる。
前記光吸収熱変換機能を有する粒子のうち、光吸収熱変換効率に優れる炭化ジルコニウムが好適である。
前記光吸収熱変換機能を有する粒子は、単独で用いても、２種以上を併用してもよい。
粒子の大きさは、特に限定されるものではないが、０．０１〜２０μｍであることが好ましく、０．１〜１０μｍがより好ましい。０．０１μｍ未満であると取扱いが困難となる場合があり、一方、２０μｍを超えると繊維化が困難になることがある。
【００１０】
繊維における光吸収熱変換機能を有する粒子の含有量は、特に限定されないが、繊維全体に対して、０．１〜２０質量％であることが好ましく、０．３〜１０質量％であることがより好ましい。０．１質量％未満では太陽光吸収性能を十分に発現することができ難く、２０質量％を超えると粒子を含む熱可塑性樹脂の流動性が低下して繊維の紡糸性が悪化すると共に強度低下を生じることがある。
【００１１】
光吸収熱変換機能を有する粒子を繊維に含有させる方法としては、例えば、繊維の原料ポリマーに直接混合して紡糸する方法等が挙げられる。
なお、繊維は原糸であっても仮撚加工糸であってもよく、モノフィラメントであってもマルチフィラメントであってもよい。
【００１２】
前記光エネルギーを吸収し、熱エネルギーに変換する光吸収熱変換機能を有する粒子を含む繊維を衣類の一部に用いたり、熱可塑性樹脂と、光エネルギーを吸収し、熱エネルギーに変換する光吸収熱変換機能を有する粒子からなる合成繊維により形成された布帛を裁断、縫製して可逆熱変色性ペット用衣類が得られる。
前記繊維は、衣類の表生地と裏生地の間に収容したり、衣類の表或いは裏に設けることができる。
前記ペット用衣類としては、ジャケット、コート、パーカー、チョッキ、ベスト、ブレザー、ジャンパー、トレーナー、ワンピース、ドレス、タンクトップ、サロペット、ロンパース、カバーオール、カーディガン、セーター、和服、シャツ、ブラウス、スカート、ズボン、パンツ等の下着、腹巻、バンダナ、マフラー、ネックウォーマー、スヌード、スカーフ、ショール、ストール、マント、レインコート、手袋、帽子、耳あて、靴下、靴、動物やキャラクターを模した着ぐるみ、予めバンダナ、マフラー、ネックウォーマー、スヌード、スカーフ、ショール、ストール、マント等が設けられた服が挙げられる。
なお、前記バンダナ、マフラー、スカーフ、ショール、ストール、マントは、衣類として用いる他、ペットを包んでおんぶしたり、だっこする運搬具として用いることもできる。
【００１３】
前記ペット用衣類には、温度変化により可逆的に変色する可逆熱変色性材料を含む温度インジケーターを設けてなる。
温度インジケーターとしては、可逆熱変色性材料をバインダー樹脂を含むビヒクル中に分散させたインキ又は塗料を用いてスクリーン印刷、オフセット印刷、グラビヤ印刷、コーター、転写印刷等の印刷手段、スプレー塗装等の塗装手段により、ペット用衣類を形成する布帛に可逆熱変色層を形成して温度インジケーターとしたり、ペット用衣類を形成する布帛を可逆熱変色性材料を含むインキに浸漬して得られる可逆変色性布帛を温度インジケーターとしたり、ペット用衣類を形成する布帛に可逆熱変色性繊維を含有させた可逆熱変色性布帛を温度インジケーターとしたり、予め作製した可逆熱変色性材料を含む転写シートを用いてペット用衣類を形成する布帛に可逆熱変色層を形成して温度インジケーターとしたり、可逆熱変色性材料を用いた糸によりペット用衣類を形成する布帛に刺繍を施して温度インジケーターとする他、別途作製した温度インジケーターをペット用衣類に設けることもできる。
別途作製した温度インジケーターをペット用衣類に設ける構成について具体的に説明すると、布帛、皮革、合成皮革、プラスチック等により構成される支持体に可逆熱変色性材料を含む可逆熱変色層を設けた温度インジケーター、或いは、樹脂中に可逆熱変色性材料をブレンドして成形した温度インジケーターをペット用衣類の表面に縫製又は接着により取り付けたり、温度インジケーターをペット用衣類の表面に面ファスナーや安全ピンを用いて着脱自在に取り付けたり、ペット用衣類に透明性を有するポケット部を設け、前記ポケット部に温度インジケーターを収容して外部より視認可能に構成したり、ペット用衣類に透明性を有する窓部を設け、衣類の内側に温度インジケーターを取り付け、前記窓部より視認可能に構成することができる。
前記温度インジケーターの形状としては、ワッペン等の平面形状の他、ボタンやアクセサリー等の立体形状であってもよい。
【００１４】
前記可逆熱変色性材料としては、Ａｇ２ＨｇＩ４やＣｕ２ＨｇＩ４等の無機材料、液晶、電子供与性呈色性有機化合物と、電子受容性化合物と、前記両者の呈色反応を可逆的に生起させる有機化合物媒体との三成分を含む加熱消色型、或いは、加熱発色型の可逆熱変色性材料が用いられる。
そのうち、電子供与性呈色性有機化合物と、電子受容性化合物と、前記両者の呈色反応を可逆的に生起させる有機化合物媒体を含む可逆熱変色性材料について説明する。
【００１５】
前記可逆熱変色性材料は、（イ）電子供与性呈色性有機化合物、（ロ）電子受容性化合物、（ハ）前記両者の呈色反応の生起温度を決める反応媒体からなる可逆熱変色性組成物を内包させた有色から無色に変色する可逆熱変色性マイクロカプセル顔料が挙げられる。
前記可逆熱変色性組成物としては、特公昭５１−４４７０６号公報、特公昭５１−４４７０７号公報、特公平１−２９３９８号公報等に記載された、所定の温度（変色点）を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性（ΔＨ＝１〜７℃）を有する加熱消色型（加熱により消色し、冷却により発色する）の可逆熱変色性組成物を適用できる（図１参照）。
【００１６】
また、特公平４−１７１５４号公報、特開平７−１７９７７７号公報、特開平７−３３９９７号公報、特開平８−３９９３６号公報等に記載されている大きなヒステリシス特性（ΔＨＢ＝８〜５０℃）を示す、即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で色彩記憶性を有する加熱消色型（加熱により消色し、冷却により発色する）の可逆熱変色性組成物も適用できる（図２参照）。
なお、前記加熱消色型の可逆熱変色性組成物のうち、完全消色温度ｔ４が３０〜４５℃、好ましくは３５〜４０℃の範囲となる組成物が好適に用いられる。
【００１７】
前記可逆熱変色性組成物の色濃度−温度曲線におけるヒステリシス特性について説明する。
図２において、縦軸に色濃度、横軸に温度が表されている。温度変化による色濃度の変化は矢印に沿って進行する。ここで、Ａは完全消色状態に達する温度ｔ４（以下、完全消色温度と称す）における濃度を示す点であり、Ｂは消色を開始する温度ｔ３（以下、消色開始温度と称す）における濃度を示す点であり、Ｃは発色を開始する温度ｔ２（以下、発色開始温度と称す）における濃度を示す点であり、Ｄは完全発色状態に達する温度ｔ１（以下、完全発色温度と称す）における濃度を示す点である。
変色温度域は前記ｔ１とｔ４間の温度域であり、着色状態と消色状態のいずれかの状態を呈することができ、色濃度の差の大きい領域であるｔ２とｔ３の間の温度域が実質変色温度域である。
また、線分ＥＦの長さが変色のコントラストを示す尺度であり、線分ＥＦの中点を通る線分ＨＧの長さがヒステリシスの程度を示す温度幅（以下、ヒステリシス幅ΔＨと記す）であり、このΔＨ値が小さいと変色前後の両状態のうち常温域では特定の一方の状態しか存在しえない。また、前記ΔＨ値が大きいと変色前後の各状態の保持が容易となる。
【００１８】
以下に可逆熱色性組成物の（イ）、（ロ）、（ハ）成分について化合物を例示する。
本考案の（イ）成分である電子供与性呈色性有機化合物としては、ジフェニルメタンフタリド類、フェニルインドリルフタリド類、インドリルフタリド類、ジフェニルメタンアザフタリド類、フェニルインドリルアザフタリド類、フルオラン類、スチリノキノリン類、ジアザローダミンラクトン類、ピリジン類、キナゾリン類、ビスキナゾリン類等が挙げられる。
以下にこれらの化合物を例示する。
３，３−ビス（ｐ−ジメチルアミノフェニル）−６−ジメチルアミノフタリド、
３−（４−ジエチルアミノフェニル）−３−（１−エチル−２−メチルインドール−３−イル）フタリド、
３，３−ビス（１−ｎ−ブチル−２−メチルインドール−３−イル）フタリド、
３，３−ビス（２−エトキシ−４−ジエチルアミノフェニル）−４−アザフタリド、
３−〔２−エトキシ−４−（Ｎ−エチルアニリノ）フェニル〕−３−（１−エチル−２−メチルインドール−３−イル）−４−アザフタリド、
３，６−ジフェニルアミノフルオラン、
３，６−ジメトキシフルオラン、
３，６−ジ−ｎ−ブトキシフルオラン、
２−メチル−６−（Ｎ−エチル−Ｎ−ｐ−トリルアミノ）フルオラン、
３−クロロ−６−シクロヘキシルアミノフルオラン、
２−メチル−６−シクロヘキシルアミノフルオラン、
２−（２−クロロアミノ）−６−ジブチルアミノフルオラン、
２−（２−クロロアニリノ）−６−ジ−ｎ−ブチルアミノフルオラン、
２−（３−トリフルオロメチルアニリノ）−６−ジエチルアミノフルオラン、
２−（Ｎ−メチルアニリノ）−６−（Ｎ−エチル−Ｎ−ｐ−トリルアミノ）フルオラン、
１，３−ジメチル−６−ジエチルアミノフルオラン、
２−クロロ−３−メチル−６−ジエチルアミノフルオラン、
２−アニリノ−３−メチル−６−ジエチルアミノフルオラン、
２−アニリノ−３−メトキシ−６−ジエチルアミノフルオラン、
２−アニリノ−３−メチル−６−ジ−ｎ−ブチルアミノフルオラン、
２−アニリノ−３−メトキシ−６−ジ−ｎ−ブチルアミノフルオラン、
２−キシリジノ−３−メチル−６−ジエチルアミノフルオラン、
１，２−ベンツ−６−ジエチルアミノフルオラン、
１，２−ベンツ−６−（Ｎ−エチル−Ｎ−イソブチルアミノ）フルオラン、
１，２−ベンツ−６−（Ｎ−エチル−Ｎ−イソアミルアミノ）フルオラン、
２−（３−メトキシ−４−ドデコキシスチリル）キノリン、
スピロ〔５Ｈ−（１）ベンゾピラノ（２，３−ｄ）ピリミジン−５，１′（３′Ｈ）イソベンゾフラン〕−３′−オン、
２−（ジエチルアミノ）−８−（ジエチルアミノ）−４−メチル−スピロ〔５Ｈ−（１）ベンゾピラノ（２，３−ｇ）ピリミジン−５，１′（３′Ｈ）イソベンゾフラン〕−３−オン、
２−（ジ−ｎ−ブチルアミノ）−８−（ジ−ｎ−ブチルアミノ）−４−メチル−スピロ〔５Ｈ−（１）ベンゾピラノ（２，３−ｇ）ピリミジン−５，１′（３′Ｈ）イソベンゾフラン〕−３−オン、
２−（ジ−ｎ−ブチルアミノ）−８−（ジエチルアミノ）−４−メチル−スピロ〔５Ｈ−（１）ベンゾピラノ（２，３−ｇ）ピリミジン−５，１′（３′Ｈ）イソベンゾフラン〕−３−オン、
２−（ジ−ｎ−ブチルアミノ）−８−（Ｎ−エチル−Ｎ−ｉ−アミルアミノ）−４−メチル−スピロ〔５Ｈ−（１）ベンゾピラノ（２，３−ｇ）ピリミジン−５，１′（３′Ｈ）イソベンゾフラン〕−３−オン、
２−（ジブチルアミノ）−８−（ジペンチルアミノ）−４−メチル−スピロ［５Ｈ−（１）ベンゾピラノ（２，３−ｇ）ピリミジン−５，１′（３′Ｈ）−イソベンゾフラン］−３−オン、
３−（２−メトキシ−４−ジメチルアミノフェニル）−３−（１−ブチル−２−メチルインドール−３−イル）−４，５，６，７−テトラクロロフタリド、
３−（２−エトキシ−４−ジエチルアミノフェニル）−３−（１−エチル−２−メチルインドール−３−イル）−４，５，６，７−テトラクロロフタリド、
３−（２−エトキシ−４−ジエチルアミノフェニル）−３−（１−ペンチル−２−メチルインドール−３−イル）−４，５，６，７−テトラクロロフタリド、
４，５，６，７−テトラクロロ−３−[４−（ジメチルアミノ）−２−メチルフェニル]−３−（１−エチル−２−メチル−１Ｈ−インドール−３−イル）−１（３Ｈ）−イソベンゾフラノン、
３′，６′−ビス〔フェニル（２−メチルフェニル）アミノ〕−スピロ［イソベンゾフラン−１（３Ｈ），９′−〔９Ｈ〕キサンテン］−３−オン、
３′，６′−ビス〔フェニル（３−メチルフェニル）アミノ〕−スピロ［イソベンゾフラン−１（３Ｈ），９′−〔９Ｈ〕キサンテン］−３−オン、
３′，６′−ビス〔フェニル（３−エチルフェニル）アミノ〕−スピロ［イソベンゾフラン−１（３Ｈ），９′−〔９Ｈ〕キサンテン］−３−オン、
４−［２，６−ビス（２−エトキシフェニル）−４−ピリジニル］−Ｎ，Ｎ−ジメチルベンゼンアミン、
２−（４′−ジメチルアミノフェニル）−４−メトキシ−キナゾリン、
４，４′−（エチレンジオキシ）−ビス〔２−（４−ジエチルアミノフェニル）キナゾリン〕等を挙げることができる。
なお、フルオラン類としては、キサンテン環を形成するフェニル基に置換基を有する前記化合物の他、キサンテン環を形成するフェニル基に置換基を有すると共にラクトン環を形成するフェニル基にも置換基（例えば、メチル基等のアルキル基、クロロ基等のハロゲン原子）を有する青色や黒色を呈する化合物であってもよい。
【００１９】
前記（ロ）成分の電子受容性化合物としては、活性プロトンを有する化合物群、偽酸性化合物群（酸ではないが、組成物中で酸として作用して成分（イ）を発色させる化合物群）、電子空孔を有する化合物群等がある。
活性プロトンを有する化合物を例示すると、フェノール性水酸基を有する化合物としては、モノフェノール類からポリフェノール類があり、さらにその置換基としてアルキル基、アリール基、アシル基、アルコキシカルボニル基、カルボキシ基及びそのエステル又はアミド基、ハロゲン基等を有するもの、及びビス型、トリス型フェノール等、フェノール−アルデヒド縮合樹脂等を挙げることができる。又、前記フェノール性水酸基を有する化合物の金属塩であってもよい。
以下に具体例を挙げる。
フェノール、ｏ−クレゾール、ターシャリーブチルカテコール、ノニルフェノール、ｎ−オクチルフェノール、ｎ−ドデシルフェノール、ｎ−ステアリルフェノール、ｐ−クロロフェノール、ｐ−ブロモフェノール、ｏ−フェニルフェノール、ｐ−ヒドロキシ安息香酸ｎ−ブチル、ｐ−ヒドロキシ安息香酸ｎ−オクチル、レゾルシン、没食子酸ドデシル、４，４−ジヒドロキシジフェニルスルホン、ビス（４−ヒドロキシフェニル）スルフィド、１，１−ビス（４−ヒドロキシフェニル）エタン、１，１−ビス（４−ヒドロキシフェニル）プロパン、１，１−ビス（４−ヒドロキシフェニル）ｎ−ブタン、１，１−ビス（４−ヒドロキシフェニル）ｎ−ペンタン、１，１−ビス（４−ヒドロキシフェニル）ｎ−ヘキサン、１，１−ビス（４−ヒドロキシフェニル）ｎ−ヘプタン、１，１−ビス（４−ヒドロキシフェニル）ｎ−オクタン、１，１−ビス（４−ヒドロキシフェニル）ｎ−ノナン、１，１−ビス（４−ヒドロキシフェニル）ｎ−デカン、１，１−ビス（４−ヒドロキシフェニル）ｎ−ドデカン、１，１−ビス（４−ヒドロキシフェニル）−２−メチルプロパン、１，１−ビス（４−ヒドロキシフェニル）−３−メチルブタン、１，１−ビス（４−ヒドロキシフェニル）−３−メチルペンタン、１，１−ビス（４−ヒドロキシフェニル）−２，３−ジメチルペンタン、１，１−ビス（４−ヒドロキシフェニル）−２−エチルブタン、１，１−ビス（４−ヒドロキシフェニル）−２−エチルヘキサン、１，１−ビス（４−ヒドロキシフェニル）−３，７−ジメチルオクタン、１−フェニル−１，１−ビス（４−ヒドロキシフェニル）エタン、２，２−ビス（４−ヒドロキシフェニル）プロパン、２，２−ビス（４−ヒドロキシフェニル）ｎ−ブタン、２，２−ビス（４−ヒドロキシフェニル）ｎ−ペンタン、２，２−ビス（４−ヒドロキシフェニル）ｎ−ヘキサン、２，２−ビス（４−ヒドロキシフェニル）ｎ−ペプタン、２，２−ビス（４−ヒドロキシフェニル）ｎ−オクタン、２，２−ビス（４−ヒドロキシフェニル）ｎ−ノナン、２，２−ビス（４−ヒドロキシフェニル）ｎ−デカン、２，２−ビス（４−ヒドロキシフェニル）ｎ−ドデカン、２，２−ビス（４−ヒドロキシフェニル）エチルプロピオネート、２，２−ビス（４−ヒドロキシフェニル）−４−メチルペンタン、２，２−ビス（４−ヒドロキシフェニル）−４−メチルヘキサン、２，２−ビス（４−ヒドロキシフェニル）ヘキサフルオロプロパン、２，２−ビス（４−ヒドロキシ−３−メチルフェニル）プロパン等がある。
前記フェノール性水酸基を有する化合物が最も有効な熱変色特性を発現させることができるが、芳香族カルボン酸及び炭素数２〜５の脂肪族カルボン酸、カルボン酸金属塩、酸性リン酸エステル及びそれらの金属塩、１、２、３−トリアゾール及びその誘導体から選ばれる化合物等であってもよい。
【００２０】
前記（イ）、（ロ）成分による電子授受反応を特定温度域において可逆的に生起させる反応媒体の（ハ）成分について説明する。
前記（ハ）成分としては、アルコール類、エステル類、ケトン類、エーテル類を挙げることができる。
前記化合物を以下に例示する。
アルコール類としては、ペンタデシルアルコール、ヘキサデシルアルコール、ヘプタデシルアルコール等が挙げられる。
【００２１】
エステル類としては、カプリル酸ステアリル、ミリスチン酸セチル、パルミチン酸ネオペンチル、パルミチン酸ノニル、ステアリン酸ｎ−ウンデシル、ステアリン酸ペンタデシル、ステアリン酸シクロヘキシルメチル、安息香酸セチル、ｐ−ｔｅｒｔ−ブチル安息香酸ステアリル、フタル酸ジミリスチル、フタル酸ジステアリル、シュウ酸ジミリスチル、シュウ酸ジセチル、マロン酸ジセチル、コハク酸ジラウリル、グルタル酸ジラウリル、アゼライン酸ジラウリル、セバシン酸ジ−（ｎ−ノニル）、１，１８−オクタデシルメチレンジカルボン酸ジネオペンチル、エチレングリコールジミリステート、プロピレングリコールジラウレート、プロピレングリコールジステアレート、ヘキシレングリコールジパルミテート、１，５−ペンタンジオールジステアレート、１，２，６−ヘキサントリオールトリミリステート、１，４−シクロヘキサンジオールジデシル、１，４−シクロヘキサンジメタノールジミリステート、キシレングリコールジカプリネート、キシレングリコールジステアレート等が挙げられる。
【００２２】
又、飽和脂肪酸と分枝脂肪族アルコールのエステル、不飽和脂肪酸又は分枝もしくは置換基を有する飽和脂肪酸と分岐状であるか又は炭素数１６以上の脂肪族アルコールのエステル、酪酸セチル、酪酸ステアリル及び酪酸ベヘニルから選ばれるエステル化合物も有効である。
具体的には、酪酸２−エチルヘキシル、ベヘン酸２−エチルヘキシル、ベヘン酸１−エチルプロピル、ベヘン酸２−メチルブチル、ベヘン酸３−メチルブチル、ステアリン酸１−メチルヘプチル、ベヘン酸１−メチルヘプチル、ベヘン酸２−メチルヘキシル、ベヘン酸３，７−ジメチルオクチル等が挙げられる。
【００２３】
更には、特公平４−１７１５４号公報に開示したカルボン酸エステル化合物、例えば、分子中に置換芳香族環を含むカルボン酸エステル、無置換芳香族環を含むカルボン酸と炭素数１０以上の脂肪族アルコールのエステル、分子中にシクロヘキシル基を含むカルボン酸エステル、炭素数６以上の脂肪酸と無置換芳香族アルコール又はフェノールのエステル、炭素数８以上の脂肪酸と分岐脂肪族アルコール又はエステル、ジカルボン酸と芳香族アルコール又は分岐脂肪族アルコールのエステル、ケイ皮酸ジベンジル、ステアリン酸ヘプチル、アジピン酸ジデシル、アジピン酸ジラウリル、アジピン酸ジミリスチル、アジピン酸ジセチル、アジピン酸ジステアリル、トリラウリン、トリミリスチン、トリステアリン、ジミリスチン、ジステアリン等が挙げられる。
【００２４】
炭素数９以上の奇数の脂肪族一価アルコールと炭素数が偶数の脂肪族カルボン酸から得られる脂肪酸エステル化合物、ｎ−ペンチルアルコール又はｎ−ヘプチルアルコールと炭素数１０乃至１６の偶数の脂肪族カルボン酸より得られる総炭素数１７乃至２３の脂肪酸エステル化合物も有効である。
具体的には、カプリル酸ｎ−ノニル、カプリル酸ｎ−ウンデシル、カプリル酸ｎ−トリデシル、カプリル酸ｎ−ペンタデシル、カプリン酸ｎ−ヘプチル、カプリン酸ｎ−ノニル、カプリン酸ｎ−ウンデシル、カプリン酸ｎ−トリデシル、カプリン酸ｎ−ペンタデシル、ラウリン酸ｎ−トリデシル、ラウリン酸ｎ−ペンタデシル、ミリスチン酸ｎ−トリデシル、ミリスチン酸ｎ−ペンタデシル、パルミチン酸ｎ−トリデシル、パルミチン酸ｎ−ペンタデシル、ステアリン酸ｎ−ウンデシル、ステアリン酸ｎ−トリデシル、ステアリン酸ｎ−ペンタデシル、エイコサン酸ｎ−ノニル、エイコサン酸ｎ−ウンデルシ、エイコサン酸ｎ−トリデシル、エイコサン酸ｎ−ペンタデシル、ベヘニン酸ｎ−ノニル、ベヘニン酸ｎ−ウンデシル、ベヘニン酸ｎ−トリデシル、ベヘニン酸ｎ−ペンタデシル等が挙げられる。
【００２５】
ケトン類としては、２−デカノン、３−デカノン、４−デカノン、２−ウンデカノン、３−ウンデカノン、４−ウンデカノン、５−ウンデカノン、２−ドデカノン、３−ドデカノン、４−ドデカノン、５−ドデカノン、２−トリデカノン、３−トリデカノン、２−テトラデカノン、２−ペンタデカノン、８−ペンタデカノン、２−ヘキサデカノン、３−ヘキサデカノン、９−ヘプタデカノン、２−ペンタデカノン、２−オクタデカノン、２−ノナデカノン、１０−ノナデカノン、２−エイコサノン、１１−エイコサノン、２−ヘンエイコサノン、２−ドコサノン、ラウロン、ステアロン等が挙げられる。
更には、総炭素数が１２乃至２４のアリールアルキルケトン類、例えば、ｎ−オクタデカノフェノン、ｎ−ヘプタデカノフェノン、ｎ−ヘキサデカノフェノン、ｎ−ペンタデカノフェノン、ｎ−テトラデカノフェノン、４−ｎ−ドデカアセトフェノン、ｎ−トリデカノフェノン、４−ｎ−ウンデカノアセトフェノン、ｎ−ラウロフェノン、４−ｎ−デカノアセトフェノン、ｎ−ウンデカノフェノン、４−ｎ−ノニルアセトフェノン、ｎ−デカノフェノン、４−ｎ−オクチルアセトフェノン、ｎ−ノナノフェノン、４−ｎ−ヘプチルアセトフェノン、ｎ−オクタノフェノン、４−ｎ−ヘキシルアセトフェノン、４−ｎ−シクロヘキシルアセトフェノン、４−ｔｅｒｔ−ブチルプロピオフェノン、ｎ−ヘプタフェノン、４−ｎ−ペンチルアセトフェノン、シクロヘキシルフェニルケトン、ベンジル−ｎ−ブチルケトン、４−ｎ−ブチルアセトフェノン、ｎ−ヘキサノフェノン、４−イソブチルアセトフェノン、１−アセトナフトン、２−アセトナフトン、シクロペンチルフェニルケトン等が挙げられる。
【００２６】
更に、電子受容性化合物として炭素数３乃至１８の直鎖又は側鎖アルキル基を有する特定のアルコキシフェノール化合物を用いたり（特開平１１−１２９６２３号公報、特開平１１−５９７３号公報）、特定のヒドロキシ安息香酸エステルを用いたり（特開２００１−１０５７３２号公報）、没食子酸エステル等を用いた（特公昭５１−４４７０６号公報、特開２００３−２５３１４９号公報）加熱発色型（加熱により発色し、冷却により消色する）の可逆熱変色性組成物を内包したマイクロカプセル顔料を適用することもできる（図３参照）。
なお、前記加熱発色型の可逆熱変色性組成物のうち、完全発色温度Ｔ４が３０〜４５℃、好ましくは３５〜４０℃の範囲となる組成が好適に用いられる。
【００２７】
前記（イ）、（ロ）、（ハ）成分の配合割合は、濃度、変色温度、変色形態や各成分の種類に左右されるが、一般的に所望の変色特性が得られる成分比は、（イ）成分１に対して、（ロ）成分０．１〜５０、好ましくは０．５〜２０、（ハ）成分１〜８００、好ましくは５〜２００の範囲である（前記割合はいずれも質量部である）。
【００２８】
前記可逆熱変色性組成物をマイクロカプセル化する方法としては、界面重合法、界面重縮合法、ｉｎ  Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与したり、表面特性を改質させて実用に供することもできる。
ここで、前記マイクロカプセル顔料中に非熱変色性の染料や顔料を配合して、有色（１）から有色（２）への互変的色変化を呈する構成となすこともできる。
前記マイクロカプセルに内包させることにより、化学的、物理的に安定な顔料を構成でき、平均粒子径０．１〜５０μｍ、好ましくは０．５〜３０μｍ、より好ましくは１〜２０μｍの範囲が実用性を満たす。
なお、粒子径、粒度分布の測定はレーザ回折／散乱式粒子径分布測定装置〔（株）堀場製作所製；ＬＡ−３００〕を用いて測定し、その数値を基に平均粒子径（メジアン径）を算出する。
【００２９】
前記可逆熱変色性材料をバインダー樹脂を含むビヒクル中に分散させたインキ又は塗料を用いる場合、可逆熱変色性材料は、バインダー樹脂１００質量部に対して、２０〜４００質量部の割合で混合され、好ましくは５０〜３５０質量部の割合で混合される。
２０質量部未満では、鮮明な熱変色性を示し難く、４００質量部を越えると消色時における色残りが発生しがちである。
【００３０】
前記バインダー樹脂は、水溶性或いは油溶性の樹脂のいずれであってもよく、目的に応じて適宜、選択して使用できる。
具体的には、アイオノマー樹脂、イソブチレン−無水マレイン酸樹脂共重合樹脂、アクリロニトリル−アクリリックスチレン共重合樹脂、アクリロニトリル−スチレン共重合樹脂、アクリロニトリル−ブタジエン−スチレン共重合樹脂、アクリロニトリル塩素化ポリエチレン−スチレン共重合樹脂、エチレン−塩化ビニル共重合樹脂、エチレン−酢酸ビニル共重合樹脂、エチレン−酢酸ビニル−塩化ビニルグラフト共重合樹脂、塩化ビニリデン樹脂、塩化ビニル樹脂、塩素化塩化ビニル樹脂、塩化ビニル−塩化ビニリデン共重合樹脂、塩素化ポリエチレン樹脂、塩素化ポリプロピレン樹脂、ポリアミド樹脂、ポリエチレンテレフタレート樹脂、ポリブチレンテレフタレート樹脂、ポリカーボネート樹脂、ポリスチレン樹脂、ハイインパクトポリスチレン樹脂、ポリプロピレン樹脂、ポリメチルスチレン樹脂、ポリアクリル酸エステル樹脂、ポリメチルメタクリレート樹脂、エポキシアクリレート樹脂、アルキルフェノール樹脂、ロジン変性フェノール樹脂、ロジン変性アルキド樹脂、フェノール樹脂変性アルキド樹脂、エポキシ樹脂変性アルキド樹脂、スチレン変性アルキド樹脂、アクリル変性アルキド樹脂、アミノアルキド樹脂、塩化ビニル−酢酸ビニル樹脂、スチレン−ブタジエン樹脂、エポキシ樹脂、不飽和ポリエステル樹脂、飽和ポリエステル樹脂、ポリウレタン樹脂、アルキッド樹脂、天然ゴム、ポリイソブチレン、ブチルゴム、ポリビニルアルキルエーテル、ロジン、ロジンエステル、ロジン誘導体、ポリテルペン樹脂、油溶性フェノール樹脂、石油系炭化水素樹脂、シェラック、環化ゴム、酢酸ビニル系エマルジョン樹脂、スチレン−ブタジエン系エマルジョン樹脂、アクリル酸エステル系エマルジョン樹脂、水性シリコンゴムエマルジョン樹脂、水溶性アルキド樹脂、水溶性メラミン樹脂、水溶性尿素樹脂、水溶性フェノール樹脂、水溶性エポキシ樹脂、水溶性ポリブタジエン樹脂、酢酸セルロース、硝酸セルロース、エチルセルロース等を挙げることができ、水や有機溶剤等の適宜の溶剤に溶解または分散させて、可逆熱変色性材料を分散させるためのビヒクルを得ることができる。
又、前記樹脂は、一種又は二種以上を併用することができる。
【００３１】
前記可逆熱変色層上には、透明性金属光沢層や透明性保護層を設けることもできる。
前記透明性金属光沢層は、透明性金属光沢顔料（例えば、天然雲母、合成雲母、ガラス片、アルミナ等の透明性芯物質の表面を酸化チタン等の金属酸化物で被覆した顔料）をバインダー樹脂と共に可逆熱変色層上に塗布したり、虹彩シート（フィルム）やホログラムシート（フィルム）を貼着して設けることができる。
前記虹彩シートとしては、基材表面に該基材と屈折率が０．０５以上の差がある透明な金属化合物（例えば、酸化チタン、酸化ケイ素、酸化亜鉛、硫化カドミウム、弗化マグネシウム、弗化セリウム等）の薄膜層を形成し、該薄膜と屈折率が０．０５以上の差がある凹凸の透明樹脂層の順に積層したもの、屈折率が異なる透明なプラスチック薄膜を多層に積層したものを例示できる。
前記ホログラムシートとしては、微細な凹凸模様の少なくとも片面にＡｌ、Ｃｒ、Ｎｉ、Ｓｎ、Ｆｅ、Ｃｏ、Ｃｕ、Ｐｂ、Ｓｂ、Ｍｇ、Ｃｄ、Ｂｉ等の金属を蒸着して光反射層を設けたものを例示できる。
【００３２】
更に、本考案の可逆熱変色性ペット用衣類は、光により可逆的に変色するフォトクロミック化合物を含む光インジケーターを設けて光変色性を有する可逆熱変色性ペット用衣類とすることもできる。
前記光インジケーターは、太陽光中に含まれる紫外線により変色し、それと同時にペット用衣類に含まれる光吸収熱変換機能を有する粒子は、太陽光中に含まれる可視光線や近赤外線乃至遠赤外線の光エネルギーを吸収し、吸収したエネルギーを熱エネルギーに転換して発熱するため、光吸収熱変換機能を有する粒子を含む布帛により形成されたペット用衣類では成し得なかった太陽光によって発熱の条件を満たしていることを目視により確認することができ、利便性を向上させることができる。
光インジケーターとしては、フォトクロミック化合物をバインダー樹脂を含むビヒクル中に分散させたインキ又は塗料を用いてスクリーン印刷、オフセット印刷、グラビヤ印刷、コーター、転写印刷等の印刷手段、スプレー塗装等の塗装手段により、ペット衣類を形成する布帛に光変色層を形成して光インジケーターを設けたり、ペット用衣類を形成する布帛をフォトクロミック化合物を含むインキに浸漬して得られる光変色性布帛を光インジケーターとしたり、ペット用衣類を形成する布帛に光変色性繊維を含有させた光変色性布帛を光インジケーターとしたり、予め作製したフォトクロミック化合物を含む転写シートを用いてペット用衣類を形成する布帛に光熱変色層を形成して光インジケーターとしたり、フォトクロミック化合物を用いた糸によりペット用衣類を形成する布帛に刺繍を施して光インジケーターとする他、別途作製した光インジケーターをペット用衣類に設けることもできる。
別途作製した光インジケーターをペット用衣類に設ける構成について具体的に説明すると、布帛、皮革、合成皮革、プラスチック等により構成される支持体にフォトクロミック化合物を含む光変色層を設けた光インジケーター、或いは、樹脂中にフィトミック化合物をブレンドして成形した光インジケーターをペット用衣類の表面に縫製又は接着により取り付けたり、光インジケーターをペット用衣類の表面に面ファスナーや安全ピンを用いて着脱自在に取り付けたり、ペット用衣類に透明性を有するポケット部を設け、前記ポケット部に光インジケーターを収容して外部より視認可能にすることができる。このうち、衣類表面に面ファスナーを用いて着脱自在に取り付けると、簡便で好適である。
前記光インジケーターの形状としては、ワッペン等の平面形状の他、ボタンやアクセサリー等の立体形状であってもよい。
【００３３】
前記フォトクロミック化合物としては、スピロオキサジン誘導体、スピロピラン誘導体等が挙げられる。
前記スピロオキサジン誘導体を以下に示すが、本考案はこれらに限定されるものではない。
インドリノスピロベンゾオキサジン系化合物としては、
１，３，３−トリメチルスピロ〔２Ｈ−インドール−２，３′−〔３Ｈ〕ピリド〔４，３−ｆ〕〔１，４〕ベンゾオキサジン〕、
６′−クロロ−５−フルオロ−１，３，３−トリメチルスピロ〔２Ｈ−インドール−２，３′−〔３Ｈ〕ピリド〔４，３−ｆ〕〔１，４〕ベンゾオキサジン〕、
３，３−ジメチル−１−エチルスピロ〔２Ｈ−インドール−２，３′−〔３Ｈ〕ピリド〔４，３−ｆ〕〔１，４〕ベンゾオキサジン〕、
５，７−ジフルオロ−１，３，３−トリメチルスピロ〔２Ｈ−インドール−２，３′−〔３Ｈ〕ピリド〔４，３−ｆ〕〔１，４〕ベンゾオキサジン〕、
５−シアノ−３，３−ジメチル−１−（メトキシカルボニル）メチルスピロ〔２Ｈ−インドール−２，３′−〔３Ｈ〕ピリド〔４，３−ｆ〕〔１，４〕ベンゾオキサジン〕、
１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
１′−メチル−５′−ニトロジスピロ〔シクロペンタン−１，３′−〔３Ｈ〕−インドール−２′（１′Ｈ），３″−〔３Ｈ〕ピリド〔４，３−ｆ〕〔１，４〕ベンゾオキサジン〕、
１，３，３，５′−テトラメチルスピロ〔２Ｈ−インドール−２，３′−〔３Ｈ〕ピリド〔４，３−ｆ〕〔１，４〕ベンゾオキサジン〕、
６′−フルオロ−１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
１−ベンジル−６′−クロロ−３，３−ジメチルスピロ〔２Ｈ−インドール−２，３′−〔３Ｈ〕ピリド〔４，３−ｆ〕〔１，４〕ベンゾオキサジン〕、
６′−メトキシ−１，３，３−トリメチルスピロ〔２Ｈ−インドール−２，３′−〔３Ｈ〕ピリド〔４，３−ｆ〕〔１，４〕ベンゾオキサジン〕、
５−クロロ−１，３，３−トリメチルスピロ〔２Ｈ−インドール−２，３′−〔３Ｈ〕ピリド〔４，３−ｆ〕〔１，４〕ベンゾオキサジン〕、
５−ブロモ−１，３，３−トリメチルスピロ〔２Ｈ−インドール−２，３′−〔３Ｈ〕ピリド〔４，３−ｆ〕〔１，４〕ベンゾオキサジン〕、
５−ヨード−１，３，３−トリメチルスピロ〔２Ｈ−インドール−２，３′−〔３Ｈ〕ピリド〔４，３−ｆ〕〔１，４〕ベンゾオキサジン〕、
５−トリフルオロメチル−１，３，３−トリメチルスピロ〔２Ｈ−インドール−２，３′−〔３Ｈ〕ピリド〔４，３−ｆ〕〔１，４〕ベンゾオキサジン〕、
３，３−ジエチル−１−メチルスピロ〔２Ｈ−インドール−２，３′−〔３Ｈ〕ピリド〔４，３−ｆ〕〔１，４〕ベンゾオキサジン〕、
１，３，３，６′−テトラメチルスピロ〔２Ｈ−インドール−２，３′−〔３Ｈ〕ピリド〔４，３−ｆ〕〔１，４〕ベンゾオキサジン〕、
６−クロロ−１，３，３−トリメチルスピロ〔２Ｈ−インドール−２，３′−〔３Ｈ〕ピリド〔４，３−ｆ〕〔１，４〕ベンゾオキサジン〕、
５′−フルオロ−１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
５−シアノ−１，３，３−トリメチルスピロ〔２Ｈ−インドール−２，３′−〔３Ｈ〕ピリド〔４，３−ｆ〕〔１，４〕ベンゾオキサジン〕、
５−エトキシカルボニル−１，３，３−トリメチルスピロ〔２Ｈ−インドール−２，３′−〔３Ｈ〕ピリド〔４，３−ｆ〕〔１，４〕ベンゾオキサジン〕、
４′，６′−ジフルオロ−１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
３，３−ジメチル−１−（メトキシカルボニル）メチルスピロ〔２Ｈ−インドール−２，３′−〔３Ｈ〕ピリド〔４，３−ｆ〕〔１，４〕ベンゾオキサジン〕、
３，３−ジメチル−１−フェニルスピロ〔２Ｈ−インドール−２，３′−〔３Ｈ〕ピリド〔４，３−ｆ〕〔１，４〕ベンゾオキサジン〕、
５−メトキシ−１，３，３−トリメチルスピロ〔２Ｈ−インドール−２，３′−〔３Ｈ〕ピリド〔４，３−ｆ〕〔１，４〕ベンゾオキサジン〕、
１，３，３，５−テトラメチルスピロ〔２Ｈ−インドール−２，３′−〔３Ｈ〕ピリド〔４，３−ｆ〕〔１，４〕ベンゾオキサジン〕、
７′−クロロ−１，３，３−トリメチルスピロ〔２Ｈ−インドール−２，３′−〔３Ｈ〕ピリド〔４，３−ｆ〕〔１，４〕ベンゾオキサジン〕、
１，３，３，７′−テトラメチルスピロ〔２Ｈ−インドール−２，３′−〔３Ｈ〕ピリド〔４，３−ｆ〕〔１，４〕ベンゾオキサジン〕、
７′−メトキシ−１，３，３−トリメチルスピロ〔２Ｈ−インドール−２，３′−〔３Ｈ〕ピリド〔４，３−ｆ〕〔１，４〕ベンゾオキサジン〕、
１，３，３−トリメチルスピロ〔２Ｈ−インドール−２，３′−〔３Ｈ〕ピリド〔２，３−ｆ〕〔１，４〕ベンゾオキサジン〕、
６′−クロロ−５−フルオロ−１，３，３−トリメチルスピロ〔２Ｈ−インドール−２，３′−〔３Ｈ〕ピリド〔２，３−ｆ〕〔１，４〕ベンゾオキサジン〕、
５−クロロ−１，３−ジメチル−３−エチル−５′−メトキシスピロ〔２Ｈ−インドール−２，３′−〔３Ｈ〕ピリド〔２，３−ｆ〕〔１，４〕ベンゾオキサジン〕、
３，３−ジエチル−１−メチル−５−ニトロスピロ〔２Ｈ−インドール−２，３′−〔３Ｈ〕ピリド〔２，３−ｆ〕〔１，４〕ベンゾオキサジン〕、
１′，６′−ジメチルスピロ〔シクロヘキサン−１，３′−〔３Ｈ〕インドール−２′（１′Ｈ），３″−〔３Ｈ〕ピリド〔２，３−ｆ〕〔１，４〕ベンゾオキサジン〕、
９″−ブロモ−１′−メトキシカルボニルメチル−５′−トリフルオロメチルジスピロ〔シクロペンタン−１，３′−〔３Ｈ〕−インドール−２′〔１′Ｈ〕，３″−〔３Ｈ〕ピリド〔２，３−ｆ〕〔１，４〕ベンゾオキサジン〕、
１−ベンジル−３，３−ジ−ｎブチル−７′−エチル−５−メトキシスピロ〔２Ｈ−インドール−１，３′−〔３Ｈ〕ピリド〔２，３−ｆ〕〔１，４〕ベンゾオキサジン〕、
１′−ｎ−ブチル−６′−ヨードジスピロ〔シクロヘプタン−１，３′−〔３Ｈ〕−インドール−２′（１′Ｈ），３″−〔３Ｈ〕ピリド〔２，３−ｆ〕〔１，４〕ベンゾオキサジン〕、
３，３−ジメチル−９′−ヨード−１−ナフチルスピロ〔２Ｈ−インドール−２，３′−〔３Ｈ〕ピリド〔２，３−ｆ〕〔１，４〕ベンゾオキサジン〕、
４′−シアノ−１′−（２−（メトキシカルボニル）エチル）ジスピロ〔シクロヘキサン−１，３′−〔３Ｈ〕インドール−２′（１′Ｈ），３″−〔３Ｈ〕ピリド〔２，３−ｆ〕〔１，４〕ベンゾオキサジン〕、
７−メトキシカルボニル−１，３，３−トリメチルスピロ〔２Ｈ−インドール−２，３′−〔３Ｈ〕ピリド〔２，３−ｆ〕〔１，４〕ベンゾオキサジン〕、
４−ブロモ−３，３−ジエチル−９′−エトキシ−１−（２−フェニル）エチルスピロ〔２Ｈ−インドール−２，３′−〔２，３−ｆ〕〔１，４〕ベンゾオキサジン〕、
１′−メチルジスピロ〔シクロヘキサン−１，３′−〔３Ｈ〕−インドール−２′（１′Ｈ），３″−〔３Ｈ〕ピリド〔２，３−ｆ〕〔１，４〕ベンゾオキサジン〕、
６−フルオロ−１，３，３−トリメチルスピロ〔２Ｈ−インドール−２，３′−〔３Ｈ〕ピリド〔２，３−ｆ〕〔１，４〕ベンゾオキサジン〕、
５−エチル−９−フルオロ−１，３，３−トリメチルスピロ〔２Ｈ−インドール−２，３′−〔３Ｈ〕ピリド〔２，３−ｆ〕〔１，４〕ベンゾオキサジン〕、
１′−ベンジル−６″−ヨードジスピロ〔シクロペンタン−１，３′−〔３Ｈ〕−インドール−２′（１′Ｈ），３″−〔３Ｈ〕ピリド〔２，３−ｆ〕〔１，４〕ベンゾオキサジン〕、
５−エトキシ−１，３，３−トリメチルスピロ〔２Ｈ−インドール−２，３′−〔３Ｈ〕ピリド〔２，３−ｆ〕〔１，４〕ベンゾオキサジン〕、
１′−メチル−５′−トリクロロメチルジスピロ〔シクロヘキサン−１，３′−〔３Ｈ〕−インドール−２′（１′Ｈ），３″−〔３Ｈ〕ピリド〔２，３−ｆ〕〔１，４〕ベンゾオキサジン〕、
１，３−ジエチル−３−メチルスピロ〔２Ｈ−インドール−２，３′−〔３Ｈ〕ピリド〔２，３−ｆ〕〔１，４〕ベンゾオキサジン〕、
１′−メトキシカルボニルメチルジスピロ〔シクロヘキサン−１，３′−〔３Ｈ〕−インドール−２′（１′Ｈ）−〔３Ｈ〕ピリド〔２，３−ｆ〕〔１，４〕ベンゾオキサジン〕等、インドリノスピロベンゾオキサジンのインドール環及びベンゼン環のハロゲン、メチル、エチル、メチレン、エチレン、水酸基等の各置換体を例示することができる。
【００３４】
インドリノスピロナフトオキサジン系化合物としては、
１，３，３−トリメチル−スピロインドリンナフトオキサジン、
１，３，３−トリメチル−５−クロロ−スピロインドリンナフトオキサジン、
１，３，３−トリメチル−５−ブロモ−スピロインドリンナフトオキサジン、
１，３，３，５−テトラメチル−スピロインドリンナフトオキサジン、
１，３，３−トリメチル−５−ｎ−プロピル−スピロインドリンナフトオキサジン、
１，３，３−トリメチル−５−ｉｓｏ−ブチル−スピロインドリンナフトオキサジン、
１，３，３−トリメチル−５−メトキシ−スピロインドリンナフトオキサジン、
１，３，３−トリメチル−５−ｎ−プロポキシ−スピロインドリンナフトオキサジン、
１，３，３−トリメチル−５−シアノ−スピロインドリンナフトオキサジン、
１−ｎ−プロピル−３，３−ジメチル−スピロインドリンナフトオキサジン、
１−ｉｓｏ−ブチル−３，３−ジメチル−スピロインドリンナフトオキサジン、
１−ｎ−オクチル−３，３−ジメチル−スピロインドリンナフトオキサジン、
１−ｎ−オクタデシル−３，３−ジメチル−スピロインドリンナフトオキサジン、
１，３，３−トリメチル−８′−スルホン酸ナトリウム−スピロインドリンナフトオキサジン、
１，３，３−トリメチル−９′−メトキシスピロインドリンナフトオキサジン、
１，３，３−トリメチル−８′−シアノ−スピロベンゾインドリンナフトオキサジン、
１，３，３−トリメチル−５−トリフルオロ−スピロインドリンナフトオキサジン、
１−（４′−メチルフェニル）−3，3−ジメチル−スピロインドリンナフトオキサジン、
１，３，３−トリメチル−６′−（２，３−ジヒドロ−１−インドリノ）−スピロインドリンナフトオキサジン、
１，３，３−トリメチル−６′−（１−ピペリジニル）−スピロインドリンナフトオキサジン、
１，３，３−トリメチル−６′−（１−モルフォリノ）−スピロインドリンナフトオキサジン、
１−エチル−３，３−ジメチル−６−トリフルオロメチル−６′−（１−モルフォリノ）−スピロインドリンナフトオキサジン、
１，３，３−トリメチル−６−トリフルオロメチル−６′−（１−ピペリジニル）−スピロインドリンナフトオキサジン、
１−ベンジル−３，３−ジメチル−スピロインドリンナフトオキサジン、
１−（４−メトキシベンジル）−３，３−ジメチル−スピロインドリンナフトオキサジン、
１−（４−クロロベンジル）−３，３−ジメチル−スピロインドリンナフトオキサジン、
１−エチル−３，３−ジメチル−スピロインドリンナフトオキサジン、
１−イソプロピル−３，３−ジメチル−スピロインドリンナフトオキサジン、
１−（２−フェノキシエチル）−３，３−ジメチル−スピロインドリンナフトオキサジン、
１，３−ジメチル−３−エチル−スピロインドリンナフトオキサジン、
１，３，３−トリメチル−９′−ヒドロキシ−スピロインドリンナフトオキサジン、
１，３−ジメチル−３−エチル−８′−ヒドロキシ−スピロインドリンナフトオキサジン、１，３，３，５−テトラメチル−９′−メトキシ−スピロインドリンナフトオキサジン、
１，３，３，５，６−ペンタメチル−９′−メトキシ−スピロインドリンナフトオキサジン、
１，３，３−トリメチル−４−トリフルオロメチル−５′−メトキシ−スピロインドリンナフトオキサジン、
１，３，３−トリメチル−５′−メトキシ−６′−トリフルオロメチル−スピロインドリンナフトオキサジン、
１，３，３−トリメチル−４−トリフルオロメチル−９′−メトキシ−スピロインドリンナフトオキサジン、
１，３，５，６−テトラメチル−３−エチル−スピロインドリンナフトオキサジン、
１，３，３，５，６−ペンタメチル−スピロインドリンナフトオキサジン、
１−メチル−３，３−ジフェニル−スピロインドリンナフトオキサジン、
１−（４−メトキシベンジル）−３，３−ジメチル−スピロインドリンナフトオキサジン、
１−（３，５−ジメチルベンジル）−３，３−ジメチル−スピロインドリンナフトオキサジン、
１−（２−フルオロベンジル）−３，３−ジメチル−スピロインドリンナフトオキサジン等、インドリノスピロナフトオキサジンのインドール環及びベンゼン環のハロゲン、メチル、エチル、メチレン、エチレン、水酸基等の各置換体を例示することができる。
【００３５】
ナフトピラン系化合物としては、
３，３，９，９−テトラフェニル−３Ｈ，９Ｈ−ナフト［２，１−ｂ：６，５−ｂ′］−ジピラン、
３，３，１０，１０−テトラフェニル−３Ｈ，１０Ｈ−ナフト［２，１−ｂ：７，８−ｂ′］ジピラン、
３，３，９，９−テトラフェニル−３Ｈ，１０Ｈ−ナフト［４，３−ｂ：８，７−ｂ］−ジピラン、
３，３−ジフェニル−９−メトキシ−３Ｈ−ナフト［４，３−ｂ］ピラン、
３，３−ジフェニル−１０−メチル−３Ｈ−ナフト［２，１−ｂ：５，６−ｂ］ジピラン−８−オン、
３，３，９，９−テトラ（４′−メトキシ−フェニル）−３Ｈ，９Ｈ−ナフト［２，１−ｂ：６，５−ｂ′］−ジピラン、
３，３−ジフェニル−８−（２−（４−ジメチルアミノ）フェニル）エテン−３Ｈ−ナフト［４，３−ｂ］ピラン、
３，３−ジフェニル−５−アセトキシ−３Ｈ−ナフト［４，３−ｂ］ピラン、
３，３−ジフェニル−８−（１Ｈ−ベンゾトリアゾール−１−イル）カルボニル−３Ｈ−ナフト［４，３−ｂ］ピランを例示することができる。
【００３６】
インドリノスピロフェナントロオキサジン系化合物としては、１，３，３−トリメチル−スピロインドリンフェナントロオキサジン、１，３，３−トリメチル−５−クロロ−スピロインドリンフェナントロオキサジン等、インドリノスピロフェナントロオキサジンのインドール環及びベンゼン環のハロゲン、メチル、エチル、メチレン、エチレン、水酸基等の各置換体を例示することができる。
【００３７】
インドリノスピロキノリノオキサジン系化合物としては、１，３，３−トリメチル−スピロインドリンキノリノオキサジン等、インドリノスピロキノリノオキサジンのインドール環及びベンゼン環のハロゲン、メチル、エチル、メチレン、エチレン、水酸基等の各置換体を例示することができる。
【００３８】
前記フォトクロミック化合物のうち、スピロピラン誘導体を以下に示すが、本考案はこれらに限定されるものではない。
１，３，３−トリメチルインドリノベンゾピリロスピラン、１，３，３−トリメチルインドリノ−６′−ブロモベンゾピリロスピラン、１，３，３−トリメチルインドリノ−８′−メトキシベンゾピリロスピラン、１，３，３−トリメチルインドリノ−β−ナフトピリロスピラン、１，３，３−トリメチルインドリノ−６′−ニトロベンゾピリロスピラン等を例示することができる。
【００３９】
なお、前記フォトクロミック化合物をスチレン系オリゴマーに溶解したフォトクロミック材料を用いると色濃度を高くしたり、変色感度を調整することができる。
更に、フォトクロミック化合物と、重量平均分子量が１２０００以下のアクリル系オリゴマーとからなるフォトクロミック材料を用いると、十分な発色濃度を有すると共に、消色感度が鋭敏な機能を発現させることができるため、ペット用衣料に好適である。
更に、フォトクロミック化合物と、重量平均分子量が５０００以下のスチレン系オリゴマー又は重量平均分子量が１２０００以下のアクリル系オリゴマーと、重量平均分子量が１００００〜１０００００のポリマーとからなるフォトクロミック材料、或いは、フォトクロミック化合物と、複数のガラス転移点が異なるオリゴマー、または、ガラス転移点が異なるオリゴマー及びポリマーとからなり、一方のオリゴマーのガラス転移点が−３０℃以下であり、他方のオリゴマーまたはポリマーのガラス転移点が４０℃以上であるフォトクロミック材料を用いると、発色感度を鋭敏化させながら消色感度を鈍化させる機能を発現させることができるため、ペット用衣料に好適である。
【００４０】
前記スチレン系オリゴマーとしては、低分子量ポリスチレン、スチレン−α−メチルスチレン系共重合体、α−メチルスチレン重合体、α−メチルスチレンとビニルトルエンの共重合体等が挙げられる。
低分子量ポリスチレンとしては、三洋化成工業（株）製、商品名：ハイマーＳＢ−７５（重量平均分子量２０００）、ハイマーＳＴ−９５（重量平均分子量４０００）等が用いられる。
スチレン−α−メチルスチレン系共重合体としては、理化ハーキュレス（株）製、商品名：ピコラスティックＡ５（重量平均分子量３１７）、ピコラスティックＡ７５（重量平均分子量９１７）等が用いられる。
α−メチルスチレン重合体としては、理化ハーキュレス（株）製、商品名：クリスタレックス３０８５（重量平均分子量６６４）、クリスタレックス３１００（重量平均分子量１０２０）、クリスタレックス１１２０（重量平均分子量２４２０）等が用いられる。
α−メチルスチレンとビニルトルエンの共重合体としては、理化ハーキュレス（株）製、商品名：ピコテックスＬＣ（重量平均分子量９５０）、ピコテックス１００（重量平均分子量１７４０）等が用いられる。
前記スチレン系オリゴマーは単独で用いてもよいし、２種類以上を併用して用いることもできる。
なお、重量平均分子量は、ＧＰＣ法（ゲル浸透クロマトグラフ法）により測定する。
【００４１】
前記重量平均分子量が１２０００以下のアクリル系オリゴマーとしては、アクリル酸エステル共重合体が好適に用いられ、東亜合成（株）製、商品名：ＡＲＵＦＯＮ  ＵＰ−１１７０（重量平均分子量８０００、ガラス転移点−５１℃）、同ＵＰ−１０８０（重量平均分子量６０００、ガラス転移点−６１℃）、同ＵＰ−１０００（重量平均分子量３０００、ガラス転移点−７７℃）、同ＵＰ−１０１０（重量平均分子量１７００、ガラス転移点−３１℃）、同ＵＨ−２０００（重量平均分子量１１０００、ガラス転移点−５５℃）等が挙げられる。
【００４２】
前記フォトクロミック化合物と、重量平均分子量が５０００以下のスチレン系オリゴマー又は重量平均分子量が１２０００以下のアクリル系オリゴマーと、重量平均分子量が１００００〜１０００００のポリマーとからなるフォトクロミック材料について説明する。
スチレン系オリゴマーとアクリル系オリゴマーは前述のオリゴマーが用いられる。
前記重量平均分子量が１００００〜１０００００のポリマーとしては、スチレン系樹脂、アクリル系樹脂が挙げられる。
前記スチレン系樹脂としては、スチレン、α−メチルスチレン、クロロスチレン、ジクロロスチレン、ブロモスチレン、ジメチルスチレン、ｔ−ブチルスチレン等のスチレン誘導体の単独重合体又はそれらの組み合わせからなる共重合体、及びスチレン誘導体とジビニルベンゼン、メチルメタクリレートアクリロニトリル、ブタジエン、イソプレン等との共重合体等が挙げられる。
前記アクリル系樹脂としては、アクリル系単量体、例えば（メタ）アクリル酸及び（メタ）アクリル酸エステルから選択された少なくとも１種のモノマーを構成単量体として含むホモポリマーまたは共重合体が挙げられる。
【００４３】
次に、前記ガラス転移点が異なるオリゴマー及びポリマーとからなり、一方のオリゴマーのガラス転移点が−３０℃以下であり、他方のオリゴマーまたはポリマーのガラス転移点が４０℃以上であるフォトクロミック材料について説明する。
前記オリゴマーとしては、スチレン系オリゴマー、アクリル系オリゴマーが挙げられる。
前記ポリマーとしては、スチレン系樹脂、アクリル系樹脂、エステル系樹脂が挙げられる。
【００４４】
前記ガラス転移点が−３０℃以下のオリゴマーを以下に例示する。
前記ガラス転移点が−３０℃以下のオリゴマーとしては、イーストマンコダック社製、商品名：ピコラスティックＡ５（ガラス転移点−４２℃、スチレン−α−メチルスチレン系共重合体、重量平均分子量３１７）、東亜合成（株）製、商品名：ＡＲＵＦＯＮ  ＵＰ−１０１０（ガラス転移点−３１℃、アクリル系オリゴマー、重量平均分子量１７００）、商品名：ＡＲＵＦＯＮ  ＵＰ−１１７０（ガラス転移点−５１℃、アクリル酸エステル共重合体、重量平均分子量８０００）、同ＵＰ−２０００（ガラス転移点−５５℃、アクリル酸エステル共重合体、重量平均分子量１１０００）、同ＵＰ−１０８０（ガラス転移点−６１℃、アクリル酸エステル共重合体、重量平均分子量６０００）、同ＵＰ−１０００（ガラス転移点−７７℃、アクリル酸エステル共重合体、重量平均分子量３０００）等が挙げられる。
前記オリゴマーは単独で用いてもよいし、２種類以上を併用して用いることもできる。
【００４５】
前記ガラス転移点が４０℃以上のオリゴマーまたはポリマーを以下に例示する。
前記ガラス転移点が４０℃以上のオリゴマーとしては、東亜合成（株）製、商品名：ＡＲＵＦＯＮ  ＵＰ−１１５０（ガラス転移点６８℃、アクリル系オリゴマー、重量平均分子量６７０００）、三洋化成工業（株）製、商品名：ハイマーＳＴ−９５（ガラス転移点４２℃、低分子量ポリスチレン、重量平均分子量４０００）、イーストマンコダック社製、商品名：ピコテックスＬＣ（ガラス転移点４０℃、α−メチルスチレンとビニルトルエンの共重合体、重量平均分子量９５０）、商品名：クリスタレックス５１４０（ガラス転移点８５℃、α−メチルスチレン重合体、重量平均分子量３９５０）等が挙げられる。
前記ガラス転移点が４０℃以上のポリマーとしては、三洋化成工業（株）製、商品名：ハイマーＳＢ−１５０（ガラス転移点６２℃、ポリスチレン樹脂、重量平均分子量６７０００）、イーストマンコダック社製、商品名：ピコラスティックＤ１２５（ガラス転移点５３℃、スチレン系樹脂、重量平均分子量５３２００）、日本合成化学工業（株）製、商品名：ポリエスターＴＰ２１７（ガラス転移点４０℃、飽和ポリエステル樹脂、重量平均分子量１６０００）等が挙げられる。
前記ガラス転移点が４０℃以下のオリゴマー又はポリマーは単独で用いてもよいし、２種類以上を併用して用いることもできる。
【００４６】
前記フォトクロミック化合物或いはフォトクロミック材料は、マイクロカプセルに内包させた光変色性マイクロカプセル顔料として用いることもできる。
前記光変色層の形成に用いられるバインダー樹脂は、前記可逆熱変色層と同様のバインダー樹脂が用いられる。
【００４７】
なお、前記布帛と可逆熱変色層又は光変色層の間には非変色層や非変色像を設けたり、可逆熱変色層又は光変色層上に非変色像を設けることもできる。
前記非変色像としては、文字、記号、英数字、点、線、図柄から選ばれる像が挙げられる。
【００４８】
前記可逆熱変色性ペット用衣類と、光エネルギーを吸収し、熱エネルギーに変換する光吸収熱変換機能を有する粒子を含む繊維を備えた人間用衣類とを組み合わせて可逆熱変色性ペット用衣類セットとすることもできる。
前記可逆熱変色性ペット用衣類セットは、ペットと同様の衣類を着ることにより、ファッション性に富み、太陽光の照射により衣類が温かくなる機能をペットと共有することができる。
【実施例】
【００４９】
以下に実施例を示すが、本考案はこれに限定されるものではない。
なお、実施例中の部は質量部を示す。
実施例１（図４参照）
ポリエチレンテレフタレート９５部と、炭化ジルコニウム粒子５部とを溶融混合したものと、炭化ジルコニウム粒子を添加していないポリエチレンテレフタレートとを重量比が５０／５０で溶融紡糸し、中空率が２０％の複合繊維（７５ｄ／２４ｆ）を得た。
次いで、経糸、緯糸の双方に前記複合繊維を用いて布帛２（平織布）を得た。
前記布帛を裁断、縫製し、四隅に面ファスナー４を取り付けてペット用衣類（犬用ベスト）を得た。
【００５０】
白色ナイロン繊維からなるタフタ生地表面に、ピンク色から無色に変色する加熱消色型の可逆熱変色性組成物を内包したマイクロカプセル顔料〔３７℃以上で無色、３７℃未満でピンク色に変色する〕３０部、ウレタン系エマルジョン樹脂６２部、増粘剤２部、レベリング剤０．５部、消泡剤０．５部、架橋剤５部からなる可逆熱変色性インキを用いて１２０メッシュのスクリーン版にてベタ印刷を行ない、可逆熱変色層を形成して可逆熱変色性布帛を得た。
前記可逆熱変色性布帛を裁断、縫製して円形の温度インジケーター３を作製し、前記ペット用衣類の外表面に、面ファスナーを介して取り付けて可逆熱変色性ペット用衣類１を得た。
前記可逆熱変色性ペット用衣類をペット（犬）に着せて冬場に散歩したところ、ペット用衣類に太陽光が照射されて光エネルギーが熱エネルギーに転換されて温度上昇するに伴って温度インジケーターはピンク色から白色になり、冬場の寒さが厳しい時でも太陽光の照射により加温した状態を視認することができ、ペットが体調不良や病気になることを防止することができた。
散歩後に、ペットから可逆熱変色性ペット用衣類を脱がせて放置したところ、温度インジケーターは白色からピンク色になり、この様相変化は繰り返し行うことができた。
【００５１】
実施例２
６ナイロン９５部と、炭化ジルコニウム粒子５部とを溶融混合したものと、炭化ジルコニウム粒子を添加していないポリエチレンテレフタレートとを重量比が５０／５０で溶融紡糸し、中空率が３０％の複合繊維（６０ｄ／２４ｆ）を得た。
次いで、経糸、緯糸の双方に前記複合繊維を用いて布帛（平織布）を得た。
前記布帛を裁断、縫製してペット用衣類（犬用パーカー）を得た。
【００５２】
白色ナイロン繊維からなるタフタ生地表面に、青色から無色に変色する加熱消色型の可逆熱変色性組成物を内包したマイクロカプセル顔料〔３８℃以上で無色、３８℃未満で青色に変色する〕３０部、ウレタン系エマルジョン樹脂６２部、増粘剤２部、レベリング剤０．５部、消泡剤０．５部、架橋剤５部からなる可逆熱変色性インキを用いて１２０メッシュのスクリーン版にてベタ印刷を行ない、可逆熱変色層を形成して可逆熱変色性布帛を得た。
前記可逆熱変色性布帛を裁断、縫製して四角形の温度インジケーターを作製し、前記ペット用衣類の外表面に、縫製により取り付けて可逆熱変色性ペット用衣類を得た。
前記可逆熱変色性ペット用衣類をペット（犬）に着せて冬場に散歩したところ、ペット用衣類に太陽光が照射されて光エネルギーが熱エネルギーに転換されて温度上昇するに伴って温度インジケーターは青色から白色になり、冬場の寒さが厳しい時でも太陽光の照射により加温した状態を視認することができ、ペットが体調不良や病気になることを防止することができた。
散歩後に、ペットから可逆熱変色性ペット用衣類を脱がせて放置したところ、温度インジケーターは白色から青色になり、この様相変化は繰り返し行うことができた。
【００５３】
実施例３
芯部にポリエチレンテレフタレート樹脂９７部と、炭化ジルコニウム粒子３部とからなるフィラメント糸を使用し、鞘部にセルロース繊維のスライバーを用いて、精紡機で長短複合紡績糸を得た。
なお、長短複合紡績糸における芯部と鞘部の質量比は、芯部／鞘部＝３０／７０であり、実質的に無撚りであった。
前記紡績糸を用いてダブルニット機で丸編地を編成して布帛を得た。
前記布帛を裁断、縫製してペット用衣類（犬用ベスト）を得た。
【００５４】
前記ペット用衣類の外表面に、青色から無色に変色する加熱消色型の可逆熱変色性組成物を内包したマイクロカプセル顔料〔４０℃以上で無色、４０℃未満で青色に変色する〕３０部、ピンク色顔料５部、ウレタン系エマルジョン樹脂５７部、増粘剤２部、レベリング剤０．５部、消泡剤０．５部、架橋剤５部からなる可逆熱変色性インキを用いて１２０メッシュのスクリーン版にて水玉模様の印刷を行ない、温度インジケーター（可逆熱変色層）を形成して可逆熱変色性ペット用衣類を得た。
前記可逆熱変色性ペット用衣類をペット（犬）に着せて冬場に散歩したところ、ペット用衣類に太陽光が照射されて光エネルギーが熱エネルギーに転換されて温度上昇するに伴って温度インジケーターは紫色からピンク色になり、冬場の寒さが厳しい時でも太陽光の照射により加温した状態を視認することができ、ペットが体調不良や病気になることを防止することができた。
散歩後に、ペットから可逆熱変色性ペット用衣類を脱がせて放置したところ、温度インジケーターはピンク色から紫色になり、この様相変化は繰り返し行うことができた。
【００５５】
実施例４
芯部にポリエチレンテレフタレート樹脂９７部と、炭化ジルコニウム粒子３部とからなるフィラメント糸を使用し、鞘部にセルロース繊維のスライバーを用いて、精紡機で長短複合紡績糸を得た。
なお、長短複合紡績糸における芯部と鞘部の質量比は、芯部／鞘部＝３０／７０であり、実質的に無撚りであった。
前記紡績糸を用いてダブルニット機で丸編地を編成して布帛を得た。
前記布帛を裁断、縫製してペット用衣類（犬用ベスト）を得た。
【００５６】
前記ペット用衣類の外表面に、黒色から無色に変色する加熱消色型の可逆熱変色性組成物を内包したマイクロカプセル顔料〔３５℃以上で無色、３０℃未満で黒色に変色する〕３０部、ウレタン系エマルジョン樹脂６２部、増粘剤２部、レベリング剤０．５部、消泡剤０．５部、架橋剤５部からなる可逆熱変色性インキを用いて１２０メッシュのスクリーン版にて波模様の印刷を行ない、温度インジケーター（可逆熱変色層）を形成して可逆熱変色性ペット用衣類を得た。
前記可逆熱変色性ペット用衣類をペット（犬）に着せて冬場に散歩したところ、ペット用衣類に太陽光が照射されて光エネルギーが熱エネルギーに転換されて温度上昇するに伴って温度インジケーターは黒色から無色になり、冬場の寒さが厳しい時でも太陽光の照射により加温した状態を視認することができ、ペットが体調不良や病気になることを防止することができた。
散歩後に、ペットから可逆熱変色性ペット用衣類を脱がせて放置したところ、温度インジケーターは無色から黒色になり、この様相変化は繰り返し行うことができた。
【００５７】
実施例５
ポリエチレンテレフタレート９５部と、カーボンブラック粒子５部とを溶融混合したものと、炭化ジルコニウム粒子を添加していないポリエチレンテレフタレートとを重量比が５０／５０で溶融紡糸し、中空率が２０％の複合繊維（７５ｄ／２４ｆ）を得た。
次いで、経糸、緯糸の双方に前記複合繊維を用いて布帛（平織布）を得た。
前記布帛を裁断、縫製してペット用衣類（犬用ベスト）を得た。
【００５８】
白色ナイロン繊維からなるタフタ生地表面に、青色から無色に変色する加熱消色型の可逆熱変色性組成物を内包したマイクロカプセル顔料〔３６℃以上で無色、３６℃未満で青色に変色する〕３０部、ウレタン系エマルジョン樹脂６２部、増粘剤２部、レベリング剤０．５部、消泡剤０．５部、架橋剤５部からなる可逆熱変色性インキを用いて１２０メッシュのスクリーン版にてベタ印刷を行ない、可逆熱変色層を形成して可逆熱変色性布帛を得た。
前記可逆熱変色性布帛を裁断、縫製して四角形の温度インジケーターを作製し、前記ペット用衣類の外表面に縫製により取り付けた。
次いで、１，３，３−トリメチルインドリノ−６′−（１−ピペリジニル）−スピロナフトオキサジン１部を、アクリルオリゴマー（東亞合成株式会社製、商品名：ＡＲＵＦＯＮ  ＵＰ−１０１０、重量平均分子量１７００）２５部中に均一に加温溶解してフォトクロミック材料をマイクロカプセルに内包した光変色性マイクロカプセル顔料２０部、ウレタン系エマルジョン樹脂７２部、増粘剤２部、レベリング剤０．５部、消泡剤０．５部、架橋剤５部からなる可逆熱変色性インキを用いて１２０メッシュのスクリーン版にてベタ印刷を行ない、光変色層を形成して光変色性布帛を得た。
前記光変色性布帛を裁断、縫製して三角形の光インジケーターを作製し、前記ペット用衣類の外表面に縫製により取り付けて可逆熱変色性ペット用衣類を得た。
前記可逆熱変色性ペット用衣類をペット（犬）に着せて冬場に散歩したところ、ペット用衣類に太陽光が照射されると、光インジケーターが白色から紫色に変色して光エネルギーが照射されていることが視認されると共に、光エネルギーが熱エネルギーに転換されて温度上昇するに伴って温度インジケーターは青色から白色になり、冬場の寒さが厳しい時でも太陽光の照射により加温した状態を視認することができ、ペットが体調不良や病気になることを防止することができた。
散歩後に、ペットから可逆熱変色性ペット用衣類を脱がせて放置したところ、光インジケーターは紫色から白色に変色すると共に、温度インジケーターは白色から青色になり、この様相変化は繰り返し行うことができた。
【００５９】
実施例６
６ナイロン９５部と、炭化ジルコニウム粒子５部とを溶融混合したものと、炭化ジルコニウム粒子を添加していないポリエチレンテレフタレートとを重量比が５０／５０で溶融紡糸し、中空率が３０％の複合繊維（６０ｄ／２４ｆ）を得た。
次いで、経糸、緯糸の双方に前記複合繊維を用いて布帛（平織布）を得た。
前記布帛を裁断、縫製してペット用衣類（犬用ベスト）を得た。
【００６０】
前記ペット用衣類の外表面に、１，３，３−トリメチル−６′−（１−モルフォリノ）−スピロインドリンナフトオキサジン２０部、アクリル樹脂／キシレン溶液３０部、キシレン２０部、メチルイソブチルケトン２０部、イソシアネート系硬化剤１０部を混合した光変色性インキを用いて水玉模様の印刷を行ない、光インジケーター（光変色層）を形成して可逆光変色性ペット用衣類を得た。
前記可逆光変色性ペット用衣類をペット（犬）に着せて冬場に散歩したところ、ペット用衣類に太陽光が照射されると、光インジケーターが白色から紫色に変色して光エネルギーが照射されていることが視認されるため、光エネルギーが熱エネルギーに転換されて冬場の寒さが厳しい時でも太陽光の照射により加温されている状態を確認することができ、ペットが体調不良や病気になることを防止することができた。
散歩後に、ペットから可逆光変色性ペット用衣類を脱がせて放置したところ、光インジケーターは紫色から白色に変色し、この様相変化は繰り返し行うことができた。
【００６１】
実施例７
ポリエチレンテレフタレート９５部と、炭化ジルコニウム粒子５部とを溶融混合したものと、炭化ジルコニウム粒子を添加していないポリエチレンテレフタレートとを重量比が５０／５０で溶融紡糸し、中空率が２０％の複合繊維（７５ｄ／２４ｆ）を得た。
表生地と裏生地の間に前記複合繊維を収容し、縫製してペット用衣類（犬用ベスト）を得た。
【００６２】
白色ナイロン繊維からなるタフタ生地表面に、ピンク色から無色に変色する加熱消色型の可逆熱変色性組成物を内包したマイクロカプセル顔料〔３７℃以上で無色、３７℃未満でピンク色に変色する〕３０部、ウレタン系エマルジョン樹脂６２部、増粘剤２部、レベリング剤０．５部、消泡剤０．５部、架橋剤５部からなる可逆熱変色性インキを用いて１２０メッシュのスクリーン版にてベタ印刷を行ない、可逆熱変色層を形成して可逆熱変色性布帛を得た。
前記可逆熱変色性布帛を裁断、縫製して円形の温度インジケーターを作製し、前記ペット用衣類の外表面に、面ファスナーを介して取り付けて可逆熱変色性ペット用衣類を得た。
前記可逆熱変色性ペット用衣類をペット（犬）に着せて冬場に散歩したところ、ペット用衣類に太陽光が照射されて光エネルギーが熱エネルギーに転換されて温度上昇するに伴って温度インジケーターはピンク色から白色になり、冬場の寒さが厳しい時でも太陽光の照射により加温した状態を視認することができ、ペットが体調不良や病気になることを防止することができた。
散歩後に、ペットから可逆熱変色性ペット用衣類を脱がせて放置したところ、温度インジケーターは白色からピンク色になり、この様相変化は繰り返し行うことができた。
【００６３】
実施例８
６ナイロン９５部と、炭化ジルコニウム粒子５部とを溶融混合したものと、炭化ジルコニウム粒子を添加していないポリエチレンテレフタレートとを重量比が５０／５０で溶融紡糸し、中空率が３０％の複合繊維（６０ｄ／２４ｆ）を得た。
次いで、経糸、緯糸の双方に前記複合繊維を用いて布帛（平織布）を得た。
前記布帛を裁断、縫製してペット用衣類（犬用ドレス）を得た。
【００６４】
白色ナイロン繊維からなるタフタ生地表面に、青色から無色に変色する加熱消色型の可逆熱変色性組成物を内包したマイクロカプセル顔料〔３８℃以上で無色、３８℃未満で青色に変色する〕３０部、ウレタン系エマルジョン樹脂６２部、増粘剤２部、レベリング剤０．５部、消泡剤０．５部、架橋剤５部からなる可逆熱変色性インキを用いて１２０メッシュのスクリーン版にてベタ印刷を行ない、可逆熱変色層を形成して可逆熱変色性布帛を得た。
前記可逆熱変色性布帛を裁断、縫製してドレスのスカートの一部（温度インジケーター）を作製し、縫製により取り付けて可逆熱変色性ペット用衣類を得た。
前記可逆熱変色性ペット用衣類をペット（犬）に着せて冬場に散歩したところ、ペット用衣類に太陽光が照射されて光エネルギーが熱エネルギーに転換されて温度上昇するに伴って温度インジケーターは青色から白色になり、冬場の寒さが厳しい時でも太陽光の照射により加温した状態を視認することができ、ペットが体調不良や病気になることを防止することができた。
散歩後に、ペットから可逆熱変色性ペット用衣類を脱がせて放置したところ、温度インジケーターは白色から青色になり、この様相変化は繰り返し行うことができた。
【００６５】
実施例９
６ナイロン９５部と、炭化ジルコニウム粒子５部とを溶融混合したものと、炭化ジルコニウム粒子を添加していないポリエチレンテレフタレートとを重量比が５０／５０で溶融紡糸し、中空率が３０％の複合繊維（６０ｄ／２４ｆ）を得た。
次いで、経糸、緯糸の双方に前記複合繊維を用いて布帛（平織布）を得た。
前記布帛を裁断、縫製してペット用衣類（犬用ショール）を得た。
【００６６】
前記ペット用衣類の外表面に、青色から無色に変色する加熱消色型の可逆熱変色性組成物を内包したマイクロカプセル顔料〔４０℃以上で無色、４０℃未満で青色に変色する〕３０部、ピンク色顔料５部、ウレタン系エマルジョン樹脂５７部、増粘剤２部、レベリング剤０．５部、消泡剤０．５部、架橋剤５部からなる可逆熱変色性インキを用いて１２０メッシュのスクリーン版にて水玉模様の印刷を行ない、温度インジケーター（可逆熱変色層）を形成して可逆熱変色性ペット用衣類を得た。
前記可逆熱変色性ペット用衣類をペット（犬）に着せて冬場に散歩したところ、ペット用衣類に太陽光が照射されて光エネルギーが熱エネルギーに転換されて温度上昇するに伴って温度インジケーターは紫色からピンク色になり、冬場の寒さが厳しい時でも太陽光の照射により加温した状態を視認することができ、ペットが体調不良や病気になることを防止することができた。
散歩後に、ペットから可逆熱変色性ペット用衣類を脱がせて放置したところ、温度インジケーターはピンク色から紫色になり、この様相変化は繰り返し行うことができた。
前記可逆熱変色性ペット用衣類は、犬を包んで運搬具として用いることもでき、運搬中に外出したところ、ペット用衣類に太陽光が照射されて光エネルギーが熱エネルギーに転換されて温度上昇するに伴って温度インジケーターは紫色からピンク色になり、冬場の寒さが厳しい時でも太陽光の照射により加温した状態を視認することができ、ペットが体調不良や病気になることを防止することができた。
【００６７】
実施例１０
６ナイロン９５部と、炭化ジルコニウム粒子５部とを溶融混合したものと、炭化ジルコニウム粒子を添加していないポリエチレンテレフタレートとを重量比が５０／５０で溶融紡糸し、中空率が３０％の複合繊維（６０ｄ／２４ｆ）を得た。
次いで、経糸、緯糸の双方に前記複合繊維を用いて布帛（平織布）を得た。
前記布帛を裁断、縫製して人間用衣類（ショール）を得た。
【００６８】
実施例９で得た可逆熱変色性ペット用衣類と、前記人間用衣類を組み合わせて可逆熱変色性ペット用衣類セットを得た。
飼い主が人間用衣類を着て、前記可逆熱変色性ペット用衣類をペット（犬）に着せて冬場に散歩したところ、ペット用衣類に太陽光が照射されて光エネルギーが熱エネルギーに転換されて温度上昇するに伴って温度インジケーターは紫色からピンク色になり、冬場の寒さが厳しい時でも太陽光の照射により加温した状態を視認することができ、ペットが体調不良や病気になることを防止することができた。
また、人間用衣類も同様に太陽光が照射されて光エネルギーが熱エネルギーに転換されて温度上昇し、衣類が温かくなる機能を共有することができると共に、ファッション性に富む可逆熱変色性ペット用衣類セットが得られた。
【符号の説明】
【００６９】
ｔ１  加熱消色型の可逆熱変色性組成物を内包したマイクロカプセル顔料の完全発色温度
ｔ２  加熱消色型の可逆熱変色性組成物を内包したマイクロカプセル顔料の発色開始温度
ｔ３  加熱消色型の可逆熱変色性組成物を内包したマイクロカプセル顔料の消色開始温度
ｔ４  加熱消色型の可逆熱変色性組成物を内包したマイクロカプセル顔料の完全消色温度
Ｔ１  加熱発色型の可逆熱変色性組成物を内包したマイクロカプセル顔料の完全消色温度
Ｔ２  加熱発色型の可逆熱変色性組成物を内包したマイクロカプセル顔料の消色開始温度
Ｔ３  加熱発色型の可逆熱変色性組成物を内包したマイクロカプセル顔料の発色開始温度
Ｔ４  加熱発色型の可逆熱変色性組成物を内包したマイクロカプセル顔料の完全発色温度
ΔＨ  ヒステリシス幅
１  可逆熱変色性ペット用衣類
２  布帛
３  温度インジケーター
４  面ファスナー
【図１】
0003213888.tif 000003
【図２】
0003213888.tif 000004
【図３】
0003213888.tif 000005
【図４】
0003213888.tif 000006